(57)【特許請求の範囲】
【請求項１】
１，２，４−トリアゾール、リン酸類、酸化剤及び砥粒を含有し、
前記酸化剤は、過酸化水素であり、
前記砥粒は、アルミナ、シリカ、ジルコニア、チタニア及びセリアからなる群より選択される少なくとも一種であり、
前記砥粒の含有量が、ＣＭＰ研磨液の全量基準で０．１〜１０質量％である、パラジウム研磨用ＣＭＰ研磨液。
【請求項２】
前記１，２，４−トリアゾールの含有量が、ＣＭＰ研磨液の全量基準で０．００１〜２０質量％である、請求項１記載のＣＭＰ研磨液。
【請求項３】
前記リン酸類の含有量が、ＣＭＰ研磨液の全量基準で０．００１〜２０質量％である、請求項１又は２記載のＣＭＰ研磨液。
【請求項４】
前記酸化剤の含有量が、ＣＭＰ研磨液の全量基準で０．０５〜２０質量％である、請求項１〜３のいずれか一項記載のＣＭＰ研磨液。
【請求項５】
基板と研磨布の間にパラジウム研磨用ＣＭＰ研磨液を供給しながら、前記基板を前記研磨布で研磨する、基板の研磨方法であって、
前記基板は、パラジウム層を有する基板であり、
前記ＣＭＰ研磨液は、１，２，４−トリアゾール、リン酸類、酸化剤及び砥粒を含有し、
前記酸化剤は、過酸化水素であり、
前記砥粒は、アルミナ、シリカ、ジルコニア、チタニア及びセリアからなる群より選択される少なくとも一種であり、
前記砥粒の含有量が、ＣＭＰ研磨液の全量基準で０．１〜１０質量％である、研磨方法。
【請求項６】
前記１，２，４−トリアゾールの含有量が、ＣＭＰ研磨液の全量基準で０．００１〜２０質量％である、請求項５記載の研磨方法。
【請求項７】
前記リン酸類の含有量が、ＣＭＰ研磨液の全量基準で０．００１〜２０質量％である、請求項５又は６記載の研磨方法。
【請求項８】
前記酸化剤の含有量が、ＣＭＰ研磨液の全量基準で０．０５〜２０質量％である、請求項５〜７のいずれか一項記載の研磨方法。
【発明の詳細な説明】
【技術分野】
【０００１】
本発明は、ＣＭＰ研磨液及びこのＣＭＰ研磨液を用いた基板の研磨方法に関する。
【背景技術】
【０００２】
近年、半導体集積回路（ＬＳＩ）の高集積化、高性能化に伴って、新たな微細加工技術が開発されている。化学機械研磨（ＣＭＰ）法もその一つであり、ＬＳＩ製造工程、特に多層配線形成工程における層間絶縁膜層の平坦化、金属プラグ形成、埋め込み配線形成において頻繁に利用される技術となっている（例えば、特許文献１参照）。【０００３】
ＣＭＰに用いられる金属用の研磨液は、一般に酸化剤及び固体砥粒を有しており、必要に応じてさらに酸化金属溶解剤、保護膜形成剤（金属防食剤）が添加される。研磨は、まず、酸化剤によって金属層表面を酸化し、その酸化層を固体砥粒によって削り取るのが基本的なメカニズムであると考えられている。【０００４】
溝（凹部）上に堆積した金層表面の酸化層は、研磨パッドにあまり触れず、固体砥粒による削り取りの効果が及ばないが、研磨パッドに触れる凸部上に堆積した金属層表面の酸化層では、削り取りが進む。従って、ＣＭＰの進行とともに、凸部上の金属層が除去されて基板表面は平坦化される（例えば、非特許文献１参照）。【０００５】
一方、半導体素子の高集積化に伴い多ピン化、狭ピッチ化、さらに薄型実装化が要求されている。さらに、半導体素子と配線基板間での配線遅延やノイズ防止も重要な課題となっている。このために、半導体素子と配線基板との接続方式は、従来のワイヤボンディングを主体とした実装方式に替わりフリップチップ実装方式が広く採用されてきている。【０００６】
そして、このフリップチップ実装方式においては、半導体素子の電極端子上に突起電極を形成し、この突起電極を介して配線基板上に形成された接続端子に一括して接合するはんだバンプ接続法が広く使用されている。【０００７】
ＣＭＰ研磨液としては、基板に形成された窒化チタン又は窒化タンタル等からなる層を研磨対象とするものとして、保護膜形成剤、有機酸を添加した研磨液が知られている（特許文献２参照）。【０００８】
また、銅からなる層にＣＭＰを適用する試みは、例えば、２−キノリンカルボン酸を添加した研磨液を用いる方法が知られている（特許文献３参照）。また、ニッケル層にＣＭＰを適用する試みは、例えばＨＤＤ磁気ヘッド用研磨液として砥粒、有機酸、酸化剤を添加した研磨液を用いる方法が知られている（特許文献４参照）。【０００９】
ところで、パラジウムは、一般に白金やルテニウム等と共に「貴金属」に分類される。このような貴金属層にＣＭＰを適用する試みは、例えば、硫黄化合物を添加した研磨液や、ジケトン、窒素含有複素環化合物、又は両性イオン化合物の何れかを添加した研磨液、白金族系金属の酸化物を添加した研磨液を用いる方法が知られている（特許文献５、６、７参照）。
【先行技術文献】
【特許文献】
【００１０】
【特許文献１】米国特許第４９４４８３６号公報
【特許文献２】特許第３７８０７６７号公報
【特許文献３】特許第３１９２９６８号公報
【特許文献４】特開２００６−２９７５０１号公報
【特許文献５】国際公開第０１／４４３９６号パンフレット
【特許文献６】米国特許第６５２７６２２号明細書
【特許文献７】特開平１１−１２１４１１号公報
【非特許文献】
【００１１】
【非特許文献１】ジャーナル・オブ・エレクトロケミカルソサエティ誌、第１３８巻１１号（１９９１年発行）、３４６０〜３４６４頁
【発明の概要】
【発明が解決しようとする課題】
【００１２】
しかし、これまではパラジウムをＣＭＰによって研磨する検討はなされていない。本発明者らの知見によれば、上記特許文献２、３、４の研磨液では、酸化されにくい上に硬度が高いパラジウムを研磨することができない。また、上記特許文献５、６、７の研磨液では、白金やルテニウムが研磨できるとされるが、パラジウムを同じ研磨液で研磨しても研磨が進行しないことが判明した。【００１３】
そこで、本発明は、少なくともパラジウム層の研磨速度を、従来の研磨液を用いた場合よりも向上させることができるＣＭＰ研磨液、及びそのＣＭＰ研磨液を用いた研磨方法を提供することを目的とする。
【課題を解決するための手段】
【００１４】
本発明は、１，２，４−トリアゾール、リン酸類、酸化剤及び砥粒を含有してなるＣＭＰ研磨液を提供する。【００１５】
本発明のＣＭＰ研磨液によれば、少なくともパラジウム層の研磨速度を、従来の研磨液を用いた場合よりも向上させ、所望の研磨速度で研磨することができる。【００１６】
酸化剤としては、酸化剤は、過酸化水素、過ヨウ素酸、過ヨウ素酸塩、ヨウ素酸塩、臭素酸塩及び過硫酸塩からなる群より選択される少なくとも一種がよく、砥粒としては、アルミナ、シリカ、ジルコニア、チタニア及びセリアからなる群より選択される少なくとも一種であるのがよい。【００１７】
砥粒の濃度は、ＣＭＰ研磨液の全量基準で０．１〜１０質量％であるとよい。ＣＭＰ研磨液中の砥粒の濃度をこの範囲とすることで、削り取り作用を保持すると同時に、粒子が凝集沈降するのを抑制することができる。【００１８】
上述のＣＭＰ研磨液は、パラジウム研磨用ＣＭＰ研磨液として特に有用である。【００１９】
本発明は、基板と研磨布の間にＣＭＰ研磨液を供給しながら、前記基板を前記研磨布で研磨する、基板の研磨方法であって、基板は、パラジウム層を有する基板であり、ＣＭＰ研磨液は、１，２，４−トリアゾール、リン酸類、酸化剤及び砥粒を含有するＣＭＰ研磨液である、研磨方法を提供する。
【発明の効果】
【００２０】
本発明のＣＭＰ研磨液及びこのＣＭＰ研磨液を用いた研磨方法によれば、少なくともパラジウム層の研磨速度を、従来の研磨液を用いた場合よりも向上させ、所望の研磨速度で研磨することができる。
【図面の簡単な説明】
【００２１】
【図１】突起電極を有する基板の製造方法の第１実施形態を示す断面図である。
【図２】突起電極を有する基板の製造方法の第２実施形態を示す断面図である。
【図３】突起電極を有する基板の製造方法の第３実施形態を示す断面図である。
【図４】第３実施形態の具体例を示す断面図である。
【発明を実施するための形態】
【００２２】
以下に、本発明を実施するための最良の形態について詳細に説明する。
【００２３】
（１，２，４−トリアゾール）
ＣＭＰ研磨液は、１，２，４−トリアゾールを含有する。１，２，４−トリアゾールは、後述するリン酸と共に、パラジウムに対して錯体を形成すると考えられ、ここで形成された錯体が研磨されやすいために良好な研磨速度が得られるものと推定される。また、含窒素化合物であればパラジウムと錯体を形成できると考えられるが、本発明者らの検討によれば、１，２，４−トリアゾール以外の化合物では、パラジウム層に対する研磨速度を向上させることはできないことがわかっている。例えば、構造の類似する１，２，３−トリアゾールや、３−アミノ−１，２，４−トリアゾールでは、パラジウム層に対する良好な研磨速度を得ることは難しい。
【００２４】
１，２，４−トリアゾールの添加量は、研磨液全質量に対して、０．００１〜２０質量％であることが好ましい。この含有量が、０．００１質量％以上であれば、ＣＭＰによるパラジウム層の研磨速度が大きくなる傾向があり、下限値としては、０．０１質量％以上であることがより好ましく、０．０５質量％以上であることが特に好ましい。また、２０質量％を超えると、パラジウム層の研磨速度は飽和する傾向があり、上限値としては、１５質量％以下であることがより好ましく、１２質量％以下であることが更に好ましく、１０質量％以下であることが特に好ましい。
【００２５】
（リン酸類）
ＣＭＰ研磨液は、リン酸類を含有する。リン酸類は、後述する酸化剤によって酸化された金属を、錯化及び／又は溶解することによって金属膜の研磨を促進すると考えられ、パラジウムに対する酸化金属溶解剤としての機能を有するものと推定される。
【００２６】
パラジウムに対する酸化金属溶解剤としての機能を有する化合物としては、種々の無機酸、有機酸等が考えられるが、本発明者らの検討によれば、リン酸類以外の酸では、パラジウムに対する良好な研磨速度を得ることは難しい。
【００２７】
リン酸類とは、リン酸及びリン酸骨格をもつ他の類似化合物群を示し（リン酸、リン酸誘導体、ピロリン酸、ピロリン酸誘導体、ポリリン酸、ポリリン酸誘導体等）、これらの塩も包含する。リン酸類の具体的例としては、リン酸、次リン酸、亜リン酸、次亜リン酸、ピロリン酸、トリメタリン酸、テトラメタリン酸、ピロ亜リン酸、ポリリン酸等が挙げられる。また、リン酸類の塩の例としては、リン酸類の陰イオンと、陽イオンとの塩であり、陽イオンの例としては、リチウム、ナトリウム、カリウム、ルビジウム、セシウム、ベリリウム、マグネシウム、カルシウム、ストロンチウム、バリウム、チタン、ジルコニウム、バナジウム、クロム、マンガン、鉄、コバルト、ニッケル、銅、銀、パラジウム、亜鉛、アルミニウム、ガリウム、錫、アンモニウム等のイオンがある。これらの塩は、１個の金属と２個の水素を有する第一塩、２個の金属と１個の水素を有する第二塩、３個の金属を有する第三塩のいずれでもよく、酸性塩、アルカリ性塩、中性塩のいずれでもよい。これらのリン酸類は、１種類を単独で用いても２種類以上を混合して用いてもよい。
【００２８】
上記リン酸類の添加量は、研磨液全重量に対して、０．００１〜２０質量％であることが好ましい。この含有量が、０．００１質量％以上であれば、ＣＭＰによるパラジウム層の研磨速度が高くなる傾向があり、下限値としては、０．０１質量％以上であることがより好ましく、０．０２質量％以上であることが特に好ましい。また、２０質量％を超えると、パラジウム層の研磨速度は飽和する傾向があり、上限値としては、１５質量％以下であることがより好ましく、１０質量％以下であることが特に好ましい。また、後述するようなパラジウム層の他に、ニッケル層、下地金属層等を有する基板を研磨する場合においても、上記添加量であることが好ましい。
【００２９】
（酸化剤）
ＣＭＰ研磨液に含まれる酸化剤は、層形成用等として基板に用いられる金属に対する酸化剤である。酸化剤としては、過酸化水素（Ｈ２Ｏ２）、過ヨウ素酸、過ヨウ素酸塩、ヨウ素酸塩、臭素酸塩、過硫酸塩等が挙げられ、その中でも過酸化水素が特に好ましい。これらは、１種類単独で、又は２種類以上混合して用いることができる。
【００３０】
酸化剤の添加量は、研磨液全質量に対して、０．０５〜２０質量％であることが好ましく、０．１〜１５質量％であることがより好ましく、０．１〜１０質量％であることが特に好ましい。この配合量が、０．０５質量％以上であれば、金属の酸化が充分で、パラジウム層の研磨速度が高くなる傾向があり、２０質量％以下であれば、研磨面に荒れが生じにくくなる傾向がある。なお、過酸化水素は通常、過酸化水素水として入手可能である。従って、酸化剤として過酸化水素を使用する場合、実濃度に換算して、上記含有量になるようにする。また、後述するようなパラジウム層の他に、ニッケル層、下地金属層等を有する基板を研磨する場合においても、上記添加量であることが好ましい。
【００３１】
（砥粒）
砥粒としては、具体的には、ヒュームドアルミナ、遷移アルミナ、ヒュームドシリカ、コロイダルシリカ、ジルコニア、チタニア、セリア等を挙げることができ、中でもヒュームドアルミナ、遷移アルミナ、ヒュームドシリカ、コロイダルシリカが好ましく、研磨速度を高速に保ちながら研磨傷を抑制できる点で、コロイダルシリカがさらに好ましい。
【００３２】
砥粒の添加量は、研磨液全質量に対して０．１質量％〜１０質量％であることが好ましく、０．２質量％〜８．０質量％の範囲であることがより好ましい。この添加量が、０．１質量％以上であれば物理的な削り取り作用を得ることができ、ＣＭＰによるパラジウム層の研磨速度が高くなる傾向がある。また、１０質量％以下であれば粒子が凝集沈降するのを抑制できる傾向にある。また、１０質量％を超える量を添加しても、添加に見合った研磨速度の増加が見られない傾向がある。このような傾向は、パラジウム層の研磨速度により顕著に見られる傾向がある。
【００３３】
砥粒の一次粒径は、平坦性及び研磨後に被研磨面に残る傷を抑制できる点で、３００ｎｍ以下であることが好ましく、２００ｎｍ以下であることがより好ましく、１５０ｎｍ以下であることが特に好ましく、１００ｎｍ以下であることが極めて好ましい。また、一次粒径の下限としては、特に制限はないが、充分な物理的な削り取り作用を得ることができる点で、１ｎｍ以上であることがより好ましく、３ｎｍ以上であることが特に好ましく、５ｎｍ以上であることが極めて好ましい。
【００３４】
ここで、前記一次粒径とは、「平均一次粒子径」をいい、ＢＥＴ比表面積から算出できる粒子の平均直径をいう。具体的には、まず砥粒を８００℃(±１０℃)で１時間乾燥し灼熱残分を得る。次に、この灼熱残分を乳鉢(磁性、１００ｍｌ)で細かく砕いて測定用試料とする。そして、ＢＥＴ比表面積測定装置（例えばユアサアイオニクス（株）製、商品名：オートソーブ６）を用いて、測定用試料のＢＥＴ比表面積Ｖ（単位：ｎｍ２／ｇ）を測定し、式：Ｄ＝６／（ρ・Ｖ）により求められる値Ｄ（ｎｍ）を平均一次粒子径とする。なお、上記式中のρは粒子の密度（単位：ｇ／ｎｍ３）を表しており、粒子がコロイダルシリカの場合には「ρ＝０．０２２」である。
【００３５】
砥粒の平均二次粒子径は、５〜５００ｎｍであることが好ましい。平坦性が向上する点で、上記平均二次粒子径は、上限値が、３００ｎｍ以下であることが好ましく、２００ｎｍ以下であることがより好ましく、１００ｎｍ以下であることが特に好ましい。また、研磨粒子によるメカニカルな反応層（酸化層）除去能力を確保でき、研磨速度が速くなる点で、上記平均二次粒子径は、下限値が、５ｎｍ以上であることがより好ましく、１０ｎｍ以上であることが特に好ましい。
【００３６】
ＣＭＰ研磨液中の研磨粒子の一次粒子径は、透過型電子顕微鏡（例えば株式会社日立製作所製のＳ４７００）を用いて測定することができる。
【００３７】
具体的な測定方法としては、例えば、上記の二種の無機砥粒を含む複合粒子と、そのほかの成分を混合して研磨液を作製し、この研磨液を適量採取する。採取量としては、砥粒濃度を考慮して決定し、例えば砥粒濃度１質量％の時は０．２ｃｃ程度採取する。採取した研磨液を乾燥し、観察する。
【００３８】
また、上記研磨粒子の平均二次粒子径とは、ＣＭＰ研磨液中の研磨粒子の二次粒子径をいい、例えば、光回折散乱式粒度分布計（例えば、ＣＯＵＬＴＥＲ  Ｅｌｅｃｔｒｏｎｉｃｓ社製の  ＣＯＵＬＴＥＲ  Ｎ４ＳＤ）を用いて測定することができる。
【００３９】
（金属防食剤）
ＣＭＰ研磨液に、金属防食剤をさらに添加することもできる。金属防食剤は、金属層のエッチングを抑止し、ディッシング特性を向上させる化合物である。
【００４０】
金属防食剤としては、具体的には例えば、イミン、アゾール、メルカプタン及び多糖類等を挙げることができ、上記の中でも金属層のエッチング速度の抑制と金属層の研磨速度の両立の観点で含窒素環状化合物が好適である。これらは単独で又は二種類以上を組み合わせて使用することができる。
【００４１】
イミンは、具体的には、ジチゾン、ロイン（２，２’−ビキノリン）、ネオクプロイン（２，９−ジメチル−１，１０−フェナントロリン）、バソクプロイン（２，９−ジメチル−４，７−ジフェニル−１，１０−フェナントロリン）及びキュペラゾン（ビスシクロヘキサノンオキサリルヒドラゾン）等を挙げることができる。
【００４２】
アゾールは、具体的には、ベンズイミダゾール−２−チオ−ル、トリアジンジチオール、トリアジントリチオール、２−［２−（ベンゾチアゾリル）］チオプロピオン酸、２−［２−（ベンゾチアゾリル）］チオブチル酸、２−メルカプトベンゾチアゾール、１，２，３−トリアゾール、２−アミノ−１Ｈ−１，２，４−トリアゾール、３−アミノ−１Ｈ−１，２，４−トリアゾール、３，５−ジアミノ−１Ｈ−１，２，４−トリアゾール、ベンゾトリアゾール、１−ヒドロキシベンゾトリアゾール、１−ジヒドロキシプロピルベンゾトリアゾール、２，３−ジカルボキシプロピルベンゾトリアゾール、４−ヒドロキシベンゾトリアゾール、４−カルボキシル−１Ｈ−ベンゾトリアゾール、４−カルボキシル−１Ｈ−ベンゾトリアゾールメチルエステル、４−カルボキシル−１Ｈ−ベンゾトリアゾールブチルエステル、４−カルボキシル−１Ｈ−ベンゾトリアゾールオクチルエステル、５−ヘキシルベンゾトリアゾール、［１，２，３−ベンゾトリアゾリル−１−メチル］［１，２，４−トリアゾリル−１−メチル］［２−エチルヘキシル］アミン、トリルトリアゾール、ナフトトリアゾール、ビス［（１−ベンゾトリアゾリル）メチル］ホスホン酸、テトラゾール、５−アミノ−テトラゾール、５−メチル−テトラゾール、１−メチル−５−メルカプトテトラゾール、1−Ｎ，Ｎ−ジメチルアミノエチル−５−テトラゾール等を挙げることができる。
【００４３】
メルカプタンは、具体的には、ノニルメルカプタン及びドデシルメルカプタン等を挙げることができる。
【００４４】
多糖類は、具体的には、グルコース、セルロース等挙げることができる。
【００４５】
前記金属防食剤を添加する場合、その配合量は、１，２，４−トリアゾールとリン酸による研磨速度向上効果を損なわない範囲であることが好ましく、エッチング抑制機能と研磨速度との両立を図る点で、研磨液全質量に対して、０．００５〜２．０質量％とすることが好ましい。より高いエッチング性能を得ることができる点で、０．０１質量％以上とすることがより好ましく、０．０２質量％以上とするが更に好ましい。また、好適な研磨速度を得やすくなる点で、１．０質量％以下とすることがより好ましく、０．５質量％以下とすることが特に好ましい。
【００４６】
（水溶性ポリマ）
ＣＭＰ研磨液には、研磨後の平坦性を向上できる点で、水溶性ポリマを添加することができる。上記の観点では、水溶性ポリマの重量平均分子量としては、５００以上とすることが好ましく、１５００以上とすることがより好ましく、５０００以上とすることが特に好ましい。重量平均分子量の上限は、特に規定するものではないが、溶解性の観点から、５００万以下が好ましい。重量平均分子量が、５００未満では高い研磨速度が発現しない傾向にある。
【００４７】
なお、重量平均分子量は、ゲルパーミエーションクロマトグラフィー法（ＧＰＣ）により標準ポリスチレンの検量線を用いて測定することができ、より具体的には下記のような条件で測定することができる。
使用機器：日立Ｌ−６０００型〔株式会社日立製作所製〕
カラム：ゲルパックＧＬ−Ｒ４２０＋ゲルパックＧＬ−Ｒ４３０＋ゲルパックＧＬ−Ｒ４４０〔日立化成工業株式会社  商品名、計３本〕
溶離液：テトラヒドロフラン
測定温度：４０℃
流量：１．７５ｍｌ／ｍｉｎ．
検出器：Ｌ−３３００ＲＩ〔株式会社日立製作所製〕
【００４８】
重量平均分子量が５００以上の水溶性ポリマとしては、研磨液の成分の溶解性が低下せず、砥粒が凝集しなければ特に制限はないが、具体的には、多糖類、ポリカルボン酸系化合物、ビニルポリマ、グリコール化合物等を挙げることができ、これらは単独で又は２種類以上混合して用いることができる。上記ポリカルボン酸系化合物としては、ポリカルボン酸又はその塩、ポリカルボン酸エステル又はその塩が挙げられる。
【００４９】
上記水溶性ポリマとして使用する多糖類の具体例としては、例えばアルギン酸、ペクチン酸、カルボキシメチルセルロース、寒天、カードラン及びプルラン等を挙げることができる。また、上記水溶性ポリマとして使用するポリカルボン酸系化合物の具体例としては、例えば、ポリアスパラギン酸、ポリグルタミン酸、ポリリシン、ポリリンゴ酸、ポリメタクリル酸、ポリメタクリル酸アンモニウム塩、ポリメタクリル酸ナトリウム塩、ポリアミド酸、ポリマレイン酸、ポリイタコン酸、ポリフマル酸、ポリ（ｐ−スチレンカルボン酸）、ポリアクリル酸、ポリアクリルアミド、アミノポリアクリルアミド、ポリアクリル酸アンモニウム塩、ポリアクリル酸ナトリウム塩、ポリアミド酸、ポリアミド酸アンモニウム塩、ポリアミド酸ナトリウム塩及びポリグリオキシル酸等のポリカルボン酸、ポリカルボン酸エステル及びその塩、及びこれらの共重合体を挙げることができる。
【００５０】
さらに、上記水溶性ポリマとして使用するビニルポリマの具体例としては、ポリビニルアルコール、ポリビニルピロリドン及びポリアクロレイン等を挙げることができる。また、ポリエチレングリコール等を使用することもできる。
【００５１】
上記水溶性ポリマの化合物を使用するときは、適用する基板が半導体集積回路用シリコン基板等の場合は、アルカリ金属、アルカリ土類金属、ハロゲン化物等による汚染は望ましくないため、酸もしくはそのアンモニウム塩が望ましい。
【００５２】
上記水溶性ポリマの化合物の中でも、高平坦化が可能である点で、プルラン、ポリリンゴ酸、ポリメタクリル酸、ポリアクリル酸、ポリアクリルアミド、ポリビニルアルコール及びポリビニルピロリドン、それらのエステル及びそれらのアンモニウム塩が好ましい。
【００５３】
（ｐＨ）
ＣＭＰ研磨液のｐＨは、パラジウム層のＣＭＰ研磨速度が大きくなるという観点から、１〜１２であることが好ましい。ｐＨが１以上、又はｐＨが６以下であれば、所定のＣＭＰによる研磨速度が確保できる傾向があり、実用的な研磨液となりうる。ｐＨは、１〜５であることがより好ましく、１〜４であることが特に好ましい。
【００５４】
（研磨方法）
以上説明したＣＭＰ研磨液を用いることで、基板の研磨が可能となる。すなわち、パラジウム層を有する基板と研磨布の間に、１，２，４−トリアゾール、リン酸類、酸化剤及び砥粒を含有するＣＭＰ研磨液を供給しながら、基板を研磨布で研磨する、基板の研磨方法が提供される。
【００５５】
この研磨方法を適用するに当たり、基板の被研磨面を研磨定盤の研磨布に押しあて、被研磨面と研磨布との間に本発明のＣＭＰ研磨液を供給しながら、基板の裏面（被研磨面と反対の面）に所定の圧力を加えた状態で、基板を研磨定盤に対して相対的に動かすことによって被研磨面を研磨することが好ましい。
【００５６】
研磨装置としては、例えば、回転数を変更可能なモータ等が取り付けてあり、研磨布（パッド）を貼り付け可能な定盤と、基板を保持するホルダーとを有する一般的な研磨装置が使用できる。研磨布としては、一般的な不織布、発泡ポリウレタン、多孔質フッ素樹脂等が使用できる。研磨条件としては、基板が飛び出さないように定盤の回転速度を、２００ｒｐｍ以下の低回転にすることが好ましい。
【００５７】
研磨布に押しあてた基板へ加える圧力（研磨圧力）は、４〜１００ｋＰａであることが好ましく、基板面内の均一性及びパターンの平坦性の見地から、６〜５０ｋＰａであることがより好ましい。本発明のＣＭＰ研磨液を用いることにより、低研磨圧力において高い研磨速度でパラジウム層を研磨することができる。低い研磨圧力で研磨が可能であるということは、研磨層の剥離、チッピング、小片化、クラッキング等の防止や、パターンの平坦性の観点から重要である。
【００５８】
研磨している間、研磨布には、ＣＭＰ研磨液をポンプ等で連続的に供給する。この供給量としては、研磨布の表面が常に研磨液で覆われていることが好ましい。研磨終了後の基板は、流水中で良く洗浄後、スピンドライヤなどを用いて基板上に付着した水滴を払い落としてから乾燥させることが好ましい。
【００５９】
ＣＭＰ研磨液の効果が最も発揮される基板は、パラジウム層（パラジウムを含有する層をいう）を有する基板である。シリコン等の半導体ウエハ上に、少なくとも絶縁膜層、ニッケル層（ニッケルを含有する層をいう）、パラジウム層がこの順に形成された基板に対しても好適である。なお、絶縁膜層とニッケル層の間には、下地金属層が形成されていてもよい。
【００６０】
パラジウム層を形成する材料としては、パラジウム、パラジウム合金、その他のパラジウム化合物から選ばれる少なくとも１種が挙げられる。
【００６１】
ニッケル層を形成する材料としては、ニッケル、ニッケル合金、その他のニッケル化合物から選ばれる少なくとも１種が挙げられる。
【００６２】
下地金属層は、層間絶縁膜へ導電性物質が拡散するのを防ぐ層である。下地金属層を形成する材料としては、タンタル、タンタル合金、窒化タンタル等のタンタル化合物；チタン、チタン合金、窒化チタン等のチタン化合物；タングステン、窒化タングステン、タングステン合金等のタングステン化合物などが挙げられる。
【００６３】
絶縁膜層は、ＳｉＯ２膜、ＳｉＮ膜等の無機絶縁膜、オルガノシリケートグラス、全芳香環系Ｌｏｗ−ｋ膜等のＬｏｗ−ｋ膜などが挙げられる。
【００６４】
以下、ＣＭＰ研磨液を用いる研磨方法を、図面を参照しながら説明する。図１は、突起電極を有する基板の製造方法の第１実施形態を示す断面図であり、この製造方法の工程の一部に上記研磨方法が適用される。
【００６５】
図１（ａ）に示す基板は、シリコンウエハ１と、シリコンウエハ１上に形成された凹凸を有する絶縁膜２と、絶縁膜２の凹凸面を被覆するアンダーバリアメタル層３と、を備えている。なお、このアンダーバリアメタル層３がパラジウム層に相当する。このような基板のアンダーバリアメタル層３を本発明のＣＭＰ研磨液を用いて研磨する。すなわち、アンダーバリアメタル層３と研磨布の間に、１，２，４−トリアゾール、リン酸類、酸化剤及び砥粒を含有するＣＭＰ研磨液を供給しながら、基板を研磨布で研磨して、絶縁膜２の凸部を露出させる。
【００６６】
このような研磨により、絶縁膜２の凸部上に形成されたアンダーバリアメタル層３が除去される。図１（ｂ）は、このような研磨で得られる基板を示す断面図である。
【００６７】
次に、絶縁膜２の凹部上に形成されたアンダーバリアメタル層３が露出するように、アンダーバリアメタル層３が除去された絶縁膜２の凸部上に、公知の方法でレジストパターン４を形成する。図１（ｃ）は、レジストパターン４が形成された基板を示す断面図である。
【００６８】
次に、電界メッキ法等の方法により、レジストパターン４が形成された基板における凹部に、突起電極５を形成し、絶縁膜２の表面から突出させる。図１（ｄ）は、突起電極５が形成された基板を示す断面図である。最後に、レジストパターン４を除去することにより、シリコンウエハ１上に突起電極５が形成された基板を得ることができる。図１（ｅ）は、このようにして得られた突起電極を有する基板を示す断面図である。なお、突起電極５としては、一般的に金、銀、銅、ニッケルや半田等の材料が使用される。
【００６９】
図２は、突起電極を有する基板の製造方法の第２実施形態を示す断面図であり、この製造方法の工程の一部においても上記研磨方法が適用される。但し、図２においては、研磨方法適用前の基板と（図２（ａ））と、最終的に得られる突起電極を有する基板（図２（ｂ））のみを示しており、この間のＣＭＰ研磨、レジストパターン形成、突起電極形成、レジストパターン除去の各工程は、第１実施形態と同様に行なわれる。
【００７０】
図２（ａ）に示す基板は、シリコンウエハ１と、シリコンウエハ１上に形成された凹凸を有する絶縁膜２と、絶縁膜２の凹凸面を被覆する下地金属膜６と、下地金属膜６上に形成されたアンダーバリアメタル層３と、を備えている。なお、このアンダーバリアメタル層３がパラジウム層に相当する。なお、下地金属膜６の形成は、シリコンウエハ１へのアンダーバリアメタル層３の成分の拡散抑制や、シリコンウエハ１とアンダーバリアメタル層３の密着性向上を目的として行なわれる。
【００７１】
このような基板のアンダーバリアメタル層３及び下地金属膜６を本発明のＣＭＰ研磨液を用いて研磨する。すなわち、アンダーバリアメタル層３と研磨布の間に、１，２，４−トリアゾール、リン酸類、酸化剤及び砥粒を含有するＣＭＰ研磨液を供給しながら、基板を研磨布で研磨して、絶縁膜２の凸部を露出させる。このような研磨により、絶縁膜２の凸部上に形成されたアンダーバリアメタル層３及び下地金属膜６が除去される。そして、このようにして得られた基板に対して、第１実施形態と同様に、レジストパターン形成、突起電極形成、レジストパターン除去を行なうことで、図２（ｂ）に示す、シリコンウエハ１上に突起電極５が形成された基板を得ることができる。
【００７２】
図３は、突起電極を有する基板の製造方法の第３実施形態を示す断面図であり、この製造方法の工程の一部においても上記研磨方法が適用される。但し、図３においては、研磨方法適用前の基板と（図３（ａ））と、最終的に得られる突起電極を有する基板（図３（ｂ））のみを示しており、この間のＣＰＭ研磨、レジストパターン形成、突起電極形成、レジストパターン除去の各工程は、第１実施形態と同様に行なわれる。
【００７３】
図３（ａ）に示す基板は、シリコンウエハ１と、シリコンウエハ１上に形成された凹凸を有する絶縁膜２と、絶縁膜２の凹凸面を被覆する下地金属膜６と、下地金属膜６上に形成された第１のアンダーバリアメタル層３ｂと、第１のアンダーバリアメタル層３ｂ上に形成された第２のアンダーバリアメタル層３ａと、を備えている。なお、この第１のアンダーバリアメタル層３ｂ又は第２のアンダーバリアメタル層３ａがパラジウム層に相当する。
【００７４】
このような基板の第１のアンダーバリアメタル層３ｂ、第２のアンダーバリアメタル層３ａ及び下地金属膜６を本発明のＣＭＰ研磨液を用いて研磨する。すなわち、第２のアンダーバリアメタル層３ａと研磨布の間に、１，２，４−トリアゾール、リン酸類、酸化剤及び砥粒を含有するＣＭＰ研磨液を供給しながら、基板を研磨布で研磨して、絶縁膜２の凸部を露出させる。このような研磨により、絶縁膜２の凸部上に形成された第１のアンダーバリアメタル層３ｂ、第２のアンダーバリアメタル層３ａ及び下地金属膜６が除去される。そして、このようにして得られた基板に対して、第１実施形態と同様に、レジストパターン形成、突起電極形成、レジストパターン除去を行なうことで、図３（ｂ）に示す、シリコンウエハ１上に突起電極５が形成された基板を得ることができる。
【００７５】
図３における第１のアンダーバリアメタル層をニッケル層、第２のアンダーバリアメタル層をパラジウム層とした例（アンダーバリアメタルが２層からなる構造）を図４に示す。
【００７６】
図４（ａ）に示す基板は、シリコン基板１１上に設けられた絶縁膜１２の凹凸部上に、下地金属層１５、ニッケル層１４及びパラジウム層１３がこの順に形成されてなるものである。本発明のＣＭＰ研磨液を用いて、パラジウム層１３、ニッケル層１４及び下地金属層１５を研磨し、図４（ｂ）に示すように、絶縁膜１２の凸部を露出させることができる。
【００７７】
ＣＭＰ研磨液を用いる研磨方法の他の例としては、絶縁膜１２の凸部上に存在するパラジウム層１３を研磨してニッケル層１４を露出させる第１の研磨工程と、絶縁膜層１の凸部上に存在するニッケル層１４、下地金属層１５、及び絶縁膜１２の凹部を埋め込んでいるパラジウム層１３の一部を研磨して、絶縁膜の凸部を露出させる第２の研磨工程とを含む研磨方法であって、この２つの研磨工程のうち、少なくとも第１の研磨工程で、ＣＭＰ研磨液を用いる方法が挙げられる。
【実施例】
【００７８】
以下、実施例により本発明を説明する。なお、本発明はこれらの実施例に制限するものではない。【００７９】
（研磨液作製方法）
実施例１〜５及び比較例１〜１６で用いるＣＭＰ研磨液は、研磨液質量に対して、表１に示す砥粒を１０質量％、３０％過酸化水素水を１０質量％、表１に示す酸化金属溶解剤を０．５〜５質量％、表１に示す金属防食剤を０〜０．５質量％、残部に純水を含有して調製した。これらの金属用研磨液を用いて下記の研磨条件で基板の研磨を行った。【００８０】
（液状特性評価）
測定温度：２５±５℃
ｐＨ：電気化学計器株式会社製、型番ＰＨＬ−４０で測定した。【００８１】
（ＣＭＰ研磨条件）
研磨装置：卓上ラッピング装置（株式会社ナノファクター製）
研磨液流量：１１ｍＬ／分
基板：厚さ０．３μｍのパラジウム膜をスパッタ法で形成したシリコン基板。
研磨パッド：独立気泡を持つ発泡ポリウレタン樹脂（ローム・アンド・ハース・ジャパン株式会社製、型番ＩＣ１０００）
研磨圧力：２９．４ｋＰａ
基板と研磨定盤との相対速度：２５ｍ／分
研磨液の供給量：１１ｍＬ／分
研磨時間：１分
洗浄：研磨後ウエハを流水で良く洗浄後、水滴を除去し、乾燥させた。【００８２】
（研磨品評価項目）
研磨速度：上記条件で研磨及び洗浄したパラジウム膜の研磨速度を研磨前後での膜厚差を電気抵抗値から換算して求めた。【００８３】
実施例１〜５及び比較例１〜１６におけるパラジウム研磨速度（ＰｄＲＲ）を表１に示す。
【表１】
0005429169.tif 000002
【００８４】
以下、表１に示す結果について詳しく説明する。実施例１では、比較例４、７〜１６と同一の酸化剤、酸化金属溶解剤を添加しているが、さらに錯化剤として１，２，４−トリアゾールを、０．５質量％、砥粒として二次粒子径０．３μｍのαアルミナを、１０質量％添加したものである。酸化剤は過酸化水素水、酸化金属溶解剤はリン酸である。実施例１は、パラジウム研磨速度が、６７ｎｍ／分と、比較例４、７〜１６より速い値を示した。【００８５】
実施例２では、比較例４、７〜１６と同一の酸化剤、酸化金属溶解剤を添加しているが、さらに錯化剤として１，２，４−トリアゾールを、０．５質量％、砥粒として二次粒子径４２ｎｍのコロイダルシリカを、１０質量％添加したものである。酸化剤は過酸化水素水、酸化金属溶解剤はリン酸である。実施例２は、パラジウム研磨速度が、４０ｎｍ／分と、比較例４、７〜１６より速い値を示した。【００８６】
実施例３では、比較例４、７〜１６と同一の酸化剤、酸化金属溶解剤を添加しているが、さらに錯化剤として１，２，４−トリアゾールを、０．５質量％、砥粒として二次粒子径４２ｎｍのコロイダルシリカを、２質量％添加したものである。酸化剤は過酸化水素水、酸化金属溶解剤はリン酸であり、リン酸の添加量は１質量％である。実施例３は、パラジウム研磨速度が、３６ｎｍ／分と、比較例４、７〜１６より速い値を示した。【００８７】
実施例４では、比較例１〜１６と同一の酸化剤を添加しているが、さらに錯化剤として１，２，４−トリアゾールを、０．５質量％、酸化金属溶解剤としてポリリン酸１質量％を、砥粒として二次粒子径４２ｎｍのコロイダルシリカを、２質量％添加したものである。酸化剤は過酸化水素水である。実施例４は、パラジウム研磨速度が、３４ｎｍ／分と、比較例１〜１６より速い値を示した。【００８８】
実施例５では、比較例１〜１６と同一の酸化剤を添加しているが、さらに錯化剤として１，２，４−トリアゾールを、０．５質量％、酸化金属溶解剤としてピロリン酸１質量％を、砥粒として二次粒子径４２ｎｍのコロイダルシリカを、２質量％添加したものである。酸化剤は過酸化水素水である。実施例５は、パラジウム研磨速度が、３１ｎｍ／分と、比較例１〜１６より速い値を示した。
【産業上の利用可能性】
【００８９】
本発明のＣＭＰ研磨液及びこのＣＭＰ研磨液を用いた研磨方法によれば、少なくともパラジウム層の研磨速度を、従来の研磨液を用いた場合よりも向上させ、所望の研磨速度で研磨することができる。
【符号の説明】
【００９０】
１…シリコンウエハ、２，１２…絶縁膜、３…アンダーバリアメタル層、３ａ…第２のアンダーバリアメタル層、３ｂ…第１のアンダーバリアメタル層、４…レジストパターン、５…突起電極、６，１５…下地金属膜、１１…シリコン基板、１３…パラジウム層、１４…ニッケル層。
【図１】
0005429169.tif 000003
【図２】
0005429169.tif 000004
【図３】
0005429169.tif 000005
【図４】
0005429169.tif 000006